【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
エステル交換法により得られる粘度平均分子量１６，０００以上の芳香族ポリカーボネートであって、２８０℃でのメルトインデックス測定において、溶融樹脂に対して１１ｋｇの荷重を加えた場合に押出されたストランド断面積をオリフィス断面積で除した値であるスウェル比が１．２以上４．０以下の範囲であり、且つこのポリカーボネートを加水分解したものが、下記式（９）で表される化合物に対し下記式（１０）〜（１３）で表される化合物を合計で０．３ｍｏｌ％を越え０．８ｍｏｌ％以下の範囲で含有していることを特徴とする芳香族ポリカーボネート。
2005097541.tif 000001
（式（９）〜（１３）中、Ｘは、単結合、炭素数１〜８のアルキレン基、炭素数２〜８のアルキリデン基、炭素数５〜１５のシクロアルキレン基、炭素数５〜１５のシクロアルキリデン基又は、−Ｏ−，−Ｓ−，−ＣＯ−，−ＳＯ−，−ＳＯ2−で示される２価の基か
らなる群から選ばれるものである。）
【請求項２】
スウェル比が１．４以上３．０以下の範囲であることを特徴とする請求項１に記載の芳香族ポリカーボネート。
【請求項３】
粘度平均分子量が２１，０００以上であることを特徴とする請求項１又は２に記載の芳香族ポリカーボネート。
【請求項４】
粘度平均分子量が２２，３００以上２８，２００以下であることを特徴とする請求項１又は２に記載の芳香族ポリカーボネート。
【請求項５】
加水分解物が式（９）で表される化合物に対する式（１２）で表される化合物の含有量比が０．０００１以上０．１５ｍｏｌ以下であることを特徴とする請求項１ないし４のいずれかに記載の芳香族ポリカーボネート。
【請求項６】
加水分解物が式（９）で表される化合物に対する式（１３）で表される化合物の含有量比が０．０００１以上０．１５ｍｏｌ％以下であることを特徴とする請求項１ないし５のい
ずれかに記載の芳香族ポリカーボネート。
【請求項７】
加水分解物が式（９）で表される化合物に対する式（１２）で表される化合物及び式（１３）で表される化合物の含有量比が、それぞれ０．００２〜０．１２ｍｏｌ％であることを特徴とする請求項１ないし４のいずれかに記載の芳香族ポリカーボネート。
【請求項８】
ＪＩＳ  Ｋ７２１０に準拠し、下記式（６）で表されるフローレイト比（ＭＶＲ−Ｒ）が１５以上３０以下の範囲であることを特徴とする請求項１ないし７のいずれかに記載の芳香族ポリカーボネート。
ＭＶＲ−Ｒ＝ＭＶＲ(21.6)／ＭＶＲ(2.16)              式（６）
【請求項９】
炭酸ジエステル化合物の含有量が２００重量ｐｐｍ以下であることを特徴とする請求項１ないし８のいずれかに記載の香族ポリカーボネート。
【請求項１０】
請求項１ないし９のいずれかに記載の芳香族ポリカーボネート及び染料を含有する芳香族ポリカーボネート組成物であって、染料がフタロシアニンブルー系染料及びアンスラキノン系染料より成る群から選ばれるものであり、かつ該染料の含有量が０．０１重量ｐｐｍ以上１００重量ｐｐｍ以下であることを特徴とする芳香族ポリカーボネート組成物。
【請求項１１】
炭酸ジエステルと芳香族ジヒドロキシ化合物とを反応させて請求項１ないし９のいずれかに記載の芳香族ポリカーボネートを製造する方法であって、アルカリ金属化合物及びアルカリ土類金属化合物より成る群から選ばれた化合物を、芳香族ジヒドロキシ化合物１モルに対して金属量として１．１以上５μｍｏｌ以下となるように反応系に存在させることを特徴とする方法。
【請求項１２】
アルカリ金属化合物及びアルカリ土類金属化合物より成る群から選ばれた化合物を、芳香族ジヒドロキシ化合物に対して金属量として１．３以上３．８μｍｏｌ以下となるように反応系に存在させることを特徴とする請求項１１に記載の方法。
【請求項１３】
エステル交換反応を直列に接続された２個以上の重合槽から成り、且つ最終重合槽が横型である反応装置を用いて行い、最終重合槽での反応温度を２８０℃以上３００℃以下とすることを特徴とする請求項１１又は１２に記載の方法。
【請求項１４】
請求項１ないし９のいずれかに記載の芳香族ポリカーボネートをブロー成型して得られる中空容器。
【請求項１５】
請求項１０に記載の芳香族ポリカーボネート組成物をブロー成型して得られる中空容器。
【請求項１６】
中空容器が乳製品ボトル、清涼飲料水ボトル、又は水ボトルである請求項１４又は１５に記載の中空容器。
【請求項１７】
請求項１ないし９のいずれかに記載のポリカーボネートを含有する組成物を押し出し成形して成る成形品。
【請求項１８】
押し出し成形品がシートである事を特徴とする請求項１７記載の押し出し成形品。
【請求項１９】
押し出し成形品が異型押し出しにより成形されたものであることを特徴とする請求項１
７記載の押し出し成形品。
【請求項２０】
押し出し成形品がツインウオールシートまたはマルチウオールシートである事を特徴とする請求項１８記載の押し出し成形品。
【手続補正２】
【補正対象書類名】明細書
【補正対象項目名】０００５
【補正方法】変更
【補正の内容】
【０００５】
本発明者等は、成形特性を維持しながら、色調の良い芳香族ポリカーボネートを提供すべく鋭意検討したところ、加水分解物が主鎖中の分岐構造と目される特定の構造単位に由来すると考えられる化合物を特定量含有し、且つ溶融樹脂を押出したときのオリフィス断面積とストランド断面積の比であるスウェル比が特定の範囲である芳香族ポリカーボネートは、成形特性が改良され、さらに優れた色相を有するものとなることを見出し、本発明を完成するに至った。
【手続補正３】
【補正対象書類名】明細書
【補正対象項目名】０００６
【補正方法】変更
【補正の内容】
【０００６】
すなわち、本発明の要旨は、エステル交換法により得られる粘度平均分子量１６，０００以上の芳香族ポリカーボネートであって、２８０℃でのメルトインデックス測定において、溶融樹脂に対して１１ｋｇの荷重を加えた場合に押出されたストランドの断面積をオリフィス断面積で除した値であるスウェル比が１．２以上４．０以下の範囲であり、且つこのポリカーボネートを加水分解したものが、下記式（９）で表される化合物に対し下記式（１０）〜（１３）で表される化合物を合計で０．３ｍｏｌ％を越え０．８ｍｏｌ％以下の範囲で含有していることを特徴とする芳香族ポリカーボネートに存する。
【手続補正４】
【補正対象書類名】明細書
【補正対象項目名】０００７
【補正方法】変更
【補正の内容】
【０００７】
2005097541.tif 000002
【手続補正５】
【補正対象書類名】明細書
【補正対象項目名】０００８
【補正方法】変更
【補正の内容】
【０００８】
（式（９）〜（１３）中、Ｘは、単結合、炭素数１〜８のアルキレン基、炭素数２〜８のアルキリデン基、炭素数５〜１５のシクロアルキレン基、炭素数５〜１５のシクロアルキリデン基又は、−Ｏ−，−Ｓ−，−ＣＯ−，−ＳＯ−，−ＳＯ2−で示される２価の基か
らなる群から選ばれるものである。）
【手続補正６】
【補正対象書類名】明細書
【補正対象項目名】００２４
【補正方法】変更
【補正の内容】
【００２４】
本発明の芳香族ポリカーボネートは、エステル交換法により得られる粘度平均分子量１６，０００以上の芳香族ポリカーボネートであるが、その加水分解物が式（９）で表される化合物に対して式（１０）〜（１３）で表される化合物を合計で０．３ｍｏｌ％を越え０．８ｍｏｌ％以下の範囲で含有していることが必要である。このことは構造単位でみれば、後記する式（１）で表される構造単位に対し後記する式（２）〜（５）で表される分岐構造単位の合計モル数が０．３ｍｏｌ％を越え０．８ｍｏｌ％の範囲内であることが必要であることを意味している。
2005097541.tif 000003
（上記式（１）から（５）とも、Ｘは、単結合、炭素数１〜８のアルキレン基、炭素数２〜８のアルキリデン基、炭素数５〜１５のシクロアルキレン基、炭素数５〜１５のシクロアルキリデン基又は、−Ｏ−，−Ｓ−，−ＣＯ−，−ＳＯ−，−ＳＯ2−で示される２価
の基からなる群から選ばれるものである。）
上記式（２）、（３）の構造単位は、式（１）を用いたポリカーボネートのエステル交換法（溶融法）の製造方法において、重合反応系中で転位反応を併発することにより生成することが従来より知られている（例えばＥｎｃｙｃｌｏｐｅｄｉａ  ｏｆ  Ｐｏｌｙｍ
ｅｒ  Ｓｃｉｅｎｃｅ  ａｎｄ  Ｔｅｃｈｎｏｌｏｇｙ，ｖｏｌ，１０．ｐ．７２３（１９６９））。一方、さらに特定の反応条件で溶融法によりポリカーボネートを製造した場合に式（４）及び／又は式（５）の構造単位が生ずることが見出された。式（４）、（５）の構造単位の生成過程は必ずしも明確ではないが、以下のような経路を経て生成しているものと推定している。
【手続補正７】
【補正対象書類名】明細書
【補正対象項目名】００２６
【補正方法】変更
【補正の内容】
【００２６】
さらに本発明の芳香族ポリカーボネートは、２８０℃でのメルトインデックス測定において、溶融樹脂に対して１１ｋｇの荷重を加えた場合に押出されたストランド断面積をオリフィス断面積で除した値であるスウェル比が１．２以上４．０以下の範囲であることが必要である。
【手続補正８】
【補正対象書類名】明細書
【補正対象項目名】００３０
【補正方法】変更
【補正の内容】
【００３０】
また、上記式（１）で表される構造単位１モルに対する上記式（２）〜（５）で表される分岐構造単位の合計モル数の比は、製造された芳香族ポリカーボネートをアルカリ加水分解後、高速液体クロマトグラフィー（ＨＰＬＣ）、ゲルパーミエイションクロマトグラフィー（ＧＰＣ）等により、各々の構造単位に対応する化合物の量を測定することにより、容易に求められる。例えばアルカリ加水分解物を高速液体クロマトグラフィー（ＨＰＬＣ）等で分析した場合には、式（１）〜（５）で表される構造単位は、それぞれ下記式（９）〜（１３）の化合物として検知される。
【手続補正９】
【補正対象書類名】明細書
【補正対象項目名】００６１
【補正方法】変更
【補正の内容】
【００６１】
前記式（１）〜（５）で表される構造単位は、下記式（１４）〜（１８）の化合物として検知されるので、Ａｇｉｌｅｎｔ（株）製ＬＣ−ＭＳ（Ａｇｉｌｅｎｔ−１１００）及び日本電子製ＮＭＲ（ＡＬ−４００）を用いて同定した。また、各構造単位の含有量は、各化合物の標準物質を用いて濃度とピーク面積の検量線を作成し、各々の含有量を定量した。